(57)【特許請求の範囲】
【請求項１】
基材鋼板と、該基材鋼板の少なくとも一方の面に形成された被膜とを備える表面処理鋼板であって、
前記被膜は上層被膜と該上層被膜より前記基材鋼板側に形成された下層被膜とを備えており、
前記下層被膜は、有機系又は有機無機複合系の成分をバインダとする被膜であって、屈折率が１．７以上の着色顔料を前記下層被膜の固形分質量に対して５質量％以上２５質量％以下含有し、且つ、前記下層被膜に含有される前記着色顔料がカーボンブラックを含む場合、該カーボンブラックの含有量が前記下層被膜の固形分質量に対して１０％質量以下であって、
前記上層被膜は、有機系の成分をバインダとする被膜であって、屈折率が１．７以上の着色顔料を前記上層被膜の固形分質量に対して１０質量％以下含有し、
前記下層被膜の厚さが０．２μｍ以上１μｍ以下であるとともに、前記上層被膜の厚さが０．５μｍ以上であり、前記下層被膜と前記上層被膜との膜厚の合計が３μｍ以下であることを特徴とする、表面処理鋼板。
【請求項２】
前記下層被膜又は前記上層被膜の少なくとも一方が、有機系着色顔料を前記下層被膜又は前記上層被膜の固形分質量に対して２５質量％以下含有する、請求項１に記載の表面処理鋼板。
【請求項３】
前記基材鋼板の一方の面と他方の面とが、目視で判別可能な程度の色調差を有する、請求項１又は２に記載の表面処理鋼板。
【請求項４】
請求項１〜３のいずれか一項に記載の表面処理鋼板を用いた家電製品用筐体。
【発明の詳細な説明】
【技術分野】
【０００１】
本発明は、表面処理鋼板に関し、具体的には液晶テレビ、有機ＥＬテレビ、プラズマテレビのような薄型ディスプレイに代表されるＡＶ機器用筐体等に好適な表面処理鋼板及びこれを用いた家電製品用筐体に関する。
【背景技術】
【０００２】
塗装鋼板（プレコート鋼板、ＰＣＭとも呼ばれる）は、基材鋼板に塗装および焼付けにより塗膜を形成した後、コイル状に巻き取られ、その状態でユーザーに納入される。ユーザーは、コイルを巻き戻して、打ち抜き、折り曲げ、絞り加工、またはこれらを組み合わせた加工を行って製品化する。このような塗装鋼板は、作業環境を悪化させたり、廃液処理が難しかったりする塗装作業をユーザーで行う必要がないことから、多くの分野に適用されている。
【０００３】
塗装鋼板の製造は、基材鋼板（典型的には亜鉛めっきと亜鉛合金めっきとを含む亜鉛系めっき鋼板）に前処理として化成処理を施した後、下塗り塗料（プライマー）の塗布と焼付けを行い、次に上塗り塗料の塗布と焼付けを行う、２コート２ベーク方式が一般的である。ただし、最終製品の外側となる「おもて面」とは反対側の「裏面」側については、前処理後に裏面用に開発された塗料を用いて、１コート１ベーク方式で塗装が行われることもある。
【０００４】
塗装鋼板は、耐食性（塗膜の端部における白錆および／または赤錆発生の抑制）、加工性、塗膜硬度（耐傷つき性）、耐汚染性、耐薬品性、耐候性などの多くの性能を、いずれについても高いレベルで達成することが要求される。しかし近年は、コスト削減の観点に加え、環境対策の観点や塗装作業の合理化の観点からも、塗装鋼板の意匠性等が要求される品質保障面となる塗膜に関しても、塗膜全体の膜厚（塗膜厚）を薄膜化することが求められてきている。例えば、薄型ディスプレイのバックパネル用途等、最終製品の背面側に使用される用途では、塗膜厚が合計でも数ミクロンの前半程度といった、いわゆる化成処理鋼板や耐指紋性鋼板分野の塗膜厚くらいにまでの薄膜化が求められている。
【０００５】
塗膜厚が薄くなると、塗装焼き付け時に発生する有機溶剤を燃焼させるために使用しているインシネーターの負担を低減するとともに、そこから排出されるＣＯ２の低減が可能となる。また、塗膜焼き付け時に排出される有機溶剤の量は、塗膜厚に依存していることから、塗膜厚が薄くなるとインシネーターの範囲内でラインスピードを高めることができ、塗装作業を合理化することが可能となる。
【０００６】
しかし、塗膜厚が薄くなると、例えば、塗装鋼板の表面の明度が悪くなったり、塗膜によって塗装鋼板の色調にバラつきが生じたり、基材鋼板の疵の隠蔽をし難くなったりして、塗装鋼板としての良い外観を得ることが通常は困難となる。この点を改善させることを目的とした発明が特許文献１に開示されている。また、塗膜の薄膜化に伴う、塗装鋼板の耐食性低下を改善することを目的とした発明が特許文献２に開示されている。
【０００７】
さらに、塗装焼付け時に発生する有機溶剤を燃焼させるために使用しているインシネーターの負担を低減する手法として、塗料中に含まれる溶剤そのものを微量または一切含まない水系塗料についても検討されており、薄型ディスプレイのバックパネル用途として耐食性を両立することを目的とした発明が、特許文献３に開示されている。
【０００８】
一方で、水系の薬液を用いて数ミクロン程度の薄膜が基材鋼板の表面に形成された表面処理鋼板（例えば、いわゆる耐指紋性鋼板）は多数開発されている。例えば、特許文献４には耐指紋性、耐食性等を両立することを目的とした表面処理鋼板が開示されている。
【先行技術文献】
【特許文献】
【０００９】
【特許文献１】特開２００８−５５７７４号公報
【特許文献２】特開２０１０−１１５９０２号公報
【特許文献３】特開２０１０−２４７３９６号公報
【特許文献４】特開２０００−２６３６９５号公報
【発明の概要】
【発明が解決しようとする課題】
【００１０】
特許文献１、２、３に記載された塗装鋼板は、いずれも意匠性を確保するための（上塗り）塗膜が２μｍ以上必要であり、加えてその下に化成処理被膜及び／又は下塗り塗膜を備える。そのため、塗膜厚が必然的に厚くなる。一方、特許文献４に代表される従来の薄膜タイプの表面処理鋼板では、鋼板表面に形成される被膜は基本的にクリア被膜であって、基材鋼板の表面の外観（色調や疵）の影響を大きく受けるものであった。
【００１１】
そこで本発明は、表面に形成された被膜が薄く、且つ、着色された外観が安定し、耐食性も比較的良好な表面処理鋼板を提供することを目的とする。また、当該表面処理鋼板を備えた家電製品用筐体を提供する。なお、本発明において「外観が安定」とは、１枚の表面処理鋼板中及び同一品種の表面処理鋼板同士の外観において、被膜が形成された面に目視で判別可能な程度の差異が生じないことを意味する。
【課題を解決するための手段】
【００１２】
表面処理鋼板の外観を安定させるためには、塗装鋼板と同様に基材鋼板の表面に形成する被膜中に着色顔料を含有させることが考えられる。ここで、本発明者らは、屈折率が１．７以上の着色顔料を主に利用すると、基材鋼板の表面外観（色調や疵）を被膜で隠蔽して、外観が安定した表面処理鋼板を得られることを知見した。さらに、被膜を複層化し、屈折率が１．７以上の着色顔料を基材鋼板側の層に主として含有させる方が、被膜を薄膜化しても諸性能のバランスがとれた表面処理鋼板を得られることを知見した。このような知見に基づき完成された本発明は、以下のとおりである。
【００１３】
本発明の第１の態様は、基材鋼板と、該基材鋼板の少なくとも一方の面に形成された被膜とを備える表面処理鋼板１０であって、被膜は上層被膜と該上層被膜より基材鋼板側に形成された下層被膜とを備えており、下層被膜は、有機系又は有機無機複合系の成分をバインダとする被膜であって、屈折率が１．７以上の着色顔料を下層被膜の固形分質量に対して５質量％以上２５質量％以下含有し、上層被膜は、有機系の成分をバインダとする被膜であって、屈折率が１．７以上の着色顔料を上層被膜の固形分質量に対して１０質量％以下含有し、下層被膜の厚さが０．２μｍ以上１μｍ以下であるとともに、上層被膜の厚さが０．５μｍ以上であり、下層被膜と上層被膜との膜厚の合計が３μｍ以下であることを特徴とする、表面処理鋼板である。
【００１４】
上記本発明の第１の態様の表面処理鋼板において、下層被膜に含有される着色顔料としてカーボンブラックを含む場合、該カーボンブラックの含有量は下層被膜の固形分質量に対して１０％以下である。
【００１５】
また、上記本発明の第１の態様の表面処理鋼板において、下層被膜又は上層被膜の少なくとも一方が、有機系着色顔料を下層被膜又は上層被膜の固形分質量に対して２５質量％以下含有することが好ましい。
【００１６】
ここに、「有機系着色顔料を下層被膜又は上層被膜の固形分質量に対して２５質量％以下含有する」とは、下層被膜が有機系着色顔料を含有する場合は、下層被膜の固形分質量に対して有機系着色顔料を２５質量％以下含有することを意味し、上層被膜が有機系着色顔料を含有する場合は、上層被膜の固形分質量に対して有機系着色顔料を２５質量％以下含有することを意味する。
【００１７】
さらに、上記本発明の第１の態様の表面処理鋼板において、基材鋼板の一方の面と他方の面とが、目視で判別可能な程度の色調差を有することが好ましい。
【００１８】
本発明の第２の態様は、上記本発明の第１の態様の表面処理鋼板を用いた家電製品用筐体である。
【発明の効果】
【００１９】
本発明の第１の態様によれば、表面に形成された被膜が薄く、且つ、着色された外観が安定し、耐食性も比較的良好であり、諸性能のバランスが良い表面処理鋼板とすることができる。
【００２０】
下層被膜に含有される着色顔料としてカーボンブラックを含む場合は、該カーボンブラックの含有量を下層被膜の固形分質量に対して１０％以下とすることによって、表面処理鋼板の耐食性が低下することを防止しつつ、基材鋼板の表面外観（色調や疵）を被膜で隠蔽することができる。
【００２１】
また、下層被膜又は上層被膜の少なくとも一方が有機系着色顔料を固形分質量に対して２５質量％以下含有することによって、表面処理鋼板に色調を付与し易くなる。
【００２２】
さらに、基材鋼板の一方の面と他方の面とが、目視で判別可能な程度の色調差を有する形態とすることによって、おもて面と裏面との判別が容易になり、表面処理鋼板を使用し易くなる。
【００２３】
本発明の第２の態様によれば、表面に形成された被膜が薄く、且つ、着色された外観が安定し、耐食性も比較的良好であり、諸性能のバランスが良い表面処理鋼板を備えた家電製品用筐体とすることができる。
【図面の簡単な説明】
【００２４】
【図１】表面処理鋼板１０の断面を概略的に示す図である。
【発明を実施するための形態】
【００２５】
本発明の上記した作用及び利得は、次に説明する発明を実施するための形態から明らかにされる。以下、本発明を図面に示す実施形態に基づき説明する。ただし、本発明はこれら実施形態に限定されるものではない。なお、図面は、図示と理解のしやすさの便宜上、適宜縮尺等は変更して簡略化している。
【００２６】
＜表面処理鋼板＞
図１は、表面処理鋼板１０の断面を概略的に示す図である。図１に示すように、表面処理鋼板１０は、基材鋼板１と、基材鋼板１の少なくとも一方の面に形成された被膜２とを備えている。被膜２は上層被膜３と上層被膜３より基材鋼板１側に形成された下層被膜４とを備えている。また、基材鋼板１の被膜２が形成された側とは反対側の面には、裏面被膜５が形成されていてもよい。本明細書において、表面処理鋼板１０のうち被膜２が形成されている側の面を「おもて面」と表記し、その反対側の面を「裏面」と表記する。以下、表面処理鋼板１０について、これらの構成要件ごとに説明する。
【００２７】
１．基材鋼板１
表面処理鋼板１０に用いられる基材鋼板１は特に制限されない。例えば、一般的な塗装鋼板に使用される亜鉛を含有するめっき層を備えた亜鉛系めっき鋼板、すなわち、亜鉛めっき鋼板もしくは亜鉛合金めっき鋼板、またはこれらのめっきを基板と合金化させた合金化めっき鋼板を基材鋼板１として用いることができる。
【００２８】
上記亜鉛系めっき鋼板は、電気めっき、溶融めっき、気相めっきのいずれで作製したものでもよい。また、当該亜鉛系めっき鋼板の例としては、溶融亜鉛めっき鋼板、電気亜鉛めっき鋼板、溶融５％Ａｌ−Ｚｎ合金めっき鋼板、溶融５５％Ａｌ−Ｚｎ合金めっき鋼板、合金化溶融亜鉛めっき鋼板、電気Ｚｎ−Ｎｉ合金めっき鋼板などが挙げられる。
【００２９】
亜鉛系めっき鋼板のめっき付着量も特に限定されず、一般的な範囲内でよい。亜鉛系めっき鋼板のめっき付着量は、好ましくは、片面平均付着量で１００ｇ／ｍ２以下である。この付着量は、電気めっきの場合には３ｇ／ｍ２以上５０ｇ／ｍ２以下とすることがより好ましく、溶融めっきの場合には３０ｇ／ｍ２以上１００ｇ／ｍ２以下とすることがより好ましい。
【００３０】
表面処理鋼板１０の外観との関係でいえば、表面処理鋼板１０の外観を比較的明るめ（白っぽい）にする場合は、基材鋼板１としても比較的明るめの外観を有するもの、例えば電気亜鉛めっき鋼板や溶融亜鉛めっき鋼板を用いることが好ましい。逆に表面処理鋼板１０の外観を比較的暗めにする場合は、基材鋼板１としても比較的暗めの外観を有するもの、例えば亜鉛合金系めっき鋼板、より具体的には、電気亜鉛−ニッケル合金めっき鋼板や電気亜鉛−鉄合金めっき鋼板、合金化溶融亜鉛めっき鋼板等を用いることが好ましい。また、一般的には電気亜鉛めっき鋼板の方が溶融亜鉛めっき鋼板と比較して色調のバラつきが小さいので、基材鋼板１として電気亜鉛めっき鋼板を用いると表面処理鋼板１０の外観を安定させやすい。
【００３１】
２．下層被膜４
下層被膜４は、有機系又は有機無機複合系の成分をバインダとする被膜であって、屈折率が１．７以上の着色顔料を下層被膜４の固形分質量に対して５質量％以上２５質量％以下含有している。ただし、この着色顔料の一部又は全部がカーボンブラックである場合は、その含有量は下層被膜４の固形分質量に対し１０質量％以下とすることが好ましい。
【００３２】
下層被膜４の形成には、例えば、いわゆるクロムフリー化成処理に用いられる公知のベース薬液を用いることができる。具体的には、日本パーカライジング株式会社製のＥ３００シリーズや日本ペイント株式会社製のサーフコートシリーズ等のベース薬液を用いることができる。このようなベース薬液に前述の着色顔料を所定量添加して処理液を作製し、当該処理液をめっき鋼板に塗布して焼き付けることによって、下層被膜４を形成することができる。ちなみにこれらのクロムフリー市販製品は、樹脂と、シリカやジルコニア等の無機系の添加物、カップリング剤等が複合した、有機無機複合処理（被膜）と呼ばれている。
【００３３】
下層被膜４に含まれる屈折率が１．７以上の着色顔料としては、例えば、黒色顔料としてはカーボンブラック、白色顔料としては亜鉛華やチタニアが挙げられる。
【００３４】
このような着色顔料は、多く含まれる方が当然ながら基材鋼板１の表面外観を隠蔽して表面処理鋼板１０の外観を安定させ易い。一方で、着色顔料の含有量が多くなりすぎると表面処理鋼板１０の耐食性が低下する虞がある。中でも、カーボンブラックは、隠蔽力が大きいものの、それ自体が導電体であるためか、カーボンブラックを被膜に用いた場合には表面処理鋼板の耐食性を低下させ易い。そこで、下層被膜４における屈折率が１．７以上の着色顔料の適正な含有量は、下層被膜４の固形分質量に対して５質量％以上２５質量％以下であり、当該着色顔料としてカーボンブラックを含む場合、該カーボンブラックの含有量は１０質量％以下である。
【００３５】
また、下層被膜４は屈折率が１．７未満の着色顔料を含んでいてもよい。当該着色顔料の具体例としては、種々の有機着色顔料や硫酸バリウム等が挙げられる。下層被膜４が屈折率１．７未満の着色顔料を含む場合、その含有量は、下層被膜４の固形分質量に対して、２５質量％未満であることが好ましい。２５質量％を超えると、被膜として要求される耐食性等を担う薬液主成分の比率が減少するためである。
なお、ベース薬液には前述したようにシリカやジルコニアが含有されていることがある。これらは、いわゆる体質顔料や防錆剤として被膜の性能を向上させるために広く用いられるものである。これらも屈折率が１．７未満の着色顔料ではあるが、着色力は小さい。本発明では、シリカやジルコニアを「屈折率が１．７未満の着色顔料」に含めないこととする。
【００３６】
下層被膜４の厚さは、基材鋼板１の表面外観を隠蔽し、表面処理鋼板１０の外観を安定させるという観点からは厚い方が好ましい。また下層被膜４が厚い方が表面処理鋼板１０の耐食性も良好となる。しかしながら、下層被膜４が厚すぎると、表面処理鋼板１０の製造費用が高くなる。また、下層被膜４が厚すぎると、下層被膜４の基材鋼板１に対する密着性が低下する。これは、下層被膜４自体が凝集破壊し易くなるためと考えられる。そこで、下層被膜４の適正な厚さの範囲は、０．２μｍ以上１．０μｍ以下であり、好ましくは０．３μｍ以上０．５μｍ以下である。下層被膜４の厚さは、下層被膜４の形成に用いる上記処理液の基材鋼板１への塗布量を調整することにより、適宜調整することができる。
【００３７】
３．上層被膜３
上層被膜３は、下層被膜４の上に形成され、表面処理鋼板１０の最表層となる、被膜である。上層被膜３は、有機系の成分をバインダとし、無機系の着色顔料を上層被膜３の固形分質量に対して１０質量％以下含有する。
【００３８】
上層被膜３の形成には、例えば、市販の耐指紋性鋼板の表面被膜の形成に用いられる公知のベース薬液を使用することができる。耐指紋性鋼板とは、ポリエステル系樹脂やウレタン系樹脂、エポキシ系樹脂等をベースとする薄膜が鋼板（通常はめっき鋼板）上に形成されたものである。このようなベース薬液に着色顔料を適宜量添加して処理液を作製し、当該処理液を下層被膜４上に塗布して焼き付けることによって、上層被膜３を形成することができる。
【００３９】
上層被膜３は、無機系の着色顔料をできるだけ含まないのがよい。上層被膜３がこのような着色顔料（特に、前述した屈折率が１．７以上の着色顔料）を含んでいると表面処理鋼板１０の外観は安定し易い。しかしながら、被膜の結合が妨げられるためか、上層被膜３が当該着色顔料を多く含むと、主として表面処理鋼板１０の耐薬品性が劣る傾向にある。そのため、上層被膜３中には屈折率が１．７以上の着色顔料を含まないか、含んでいても上層被膜３の固形分質量に対し１０質量％以下とする。
【００４０】
上層被膜３の厚さが厚い方が表面処理鋼板１０の耐食性が良好である。かかる観点から、上層被膜３の厚さは０．５μｍ以上であって、１．０μｍ以上であることが好ましい。一方、上層被膜３が厚過ぎると、表面処理鋼板１０の製造費用の増加に繋がる。また、上層被膜３が厚過ぎると、表面処理鋼板１０を何らかの形状に成型する際に金型との摺動により形かじりを生じやすくなるなどの問題を生じる虞がある。そこで、上層被膜３の厚さは、下層被膜４との合計膜厚で、３．０μｍ以下とするのがよい。上層被膜３の厚さは、上層被膜３の形成に用いる上記処理液の塗布量を調整することにより、適宜調整することができる。なお、上記形かじりを抑制する観点では、本発明の効果に影響を及ぼさない範囲で、上層被膜３の形成に用いる上記処理液に固形潤滑剤（代表的にはワックス）を適宜含有させてもよい。
【００４１】
４．その他、おもて面の被膜
下層被膜４及び又は上層被膜３は、さらに有機系の着色顔料を含有していてもよい。一般に、前述したような無機系の着色顔料は、屈折率が高いため隠蔽性に優れている。対して有機系の着色顔料は、屈折率が低いため隠蔽性に劣るものの、優れた着色力を有する。そこで、無機系の着色顔料を被膜２に含有させることによって基材鋼板１の色調バラつきや疵等を隠蔽した上で、さらに有機系の着色顔料を被膜２に含有させることにより、表面処理鋼板１０の色調にある程度の自由度を持たせることができる。
【００４２】
有機系着色顔料は、前述の無機系の着色顔料と比較して、被膜２に含有させることによる表面処理鋼板１０の耐食性の低下度合いが小さい。そのため、有機系着色顔料は上層被膜３にも含有させることができる。有機系着色顔料の好ましい含有量としては、下層被膜４及び上層被膜３のいずれに含有させる場合でも、固形分質量に対して２５質量％以下とする。すなわち、有機系着色顔料の好ましい含有量は、下層被膜４が有機系着色顔料を含有する場合は、下層被膜４の固形分質量に対して２５質量％以下であり、上層被膜３が有機系着色顔料を含有する場合は、上層被膜３の固形分質量に対して２５質量％以下である。この範囲内において有機系着色顔料の含有量を適宜調整することによって、表面処理鋼板１０の色調を調整することができる。
【００４３】
５．裏面被膜５
本発明の表面処理鋼板において、うら面の構成は特に限定されない。図１に示したように裏面被膜５を形成する場合、裏面被膜５は上述した下層被膜４の構成と同様とすることができる。裏面被膜５と下層被膜４とを同様の構成とすれば、裏面被膜５の形成に用いる処理液と下層被膜４の形成に用いる処理液の混合による汚染をほとんど考慮しなくてよくなる。また、表面処理鋼板１０の製造コストの面でも有利である。
【００４４】
一方で、表面処理鋼板１０の裏面は外観を安定させる必要性に乏しい。また、表面処理鋼板１０のおもて面と裏面とは、容易に判別できる方が実用上好ましい。すなわち、表面処理鋼板１０の一方の面と他方の面とが、目視で判別可能な程度の色調差を有することが好ましい。そのため、裏面被膜５には、前述した無機系着色顔料や有機系着色顔料をあえて含有させなくてもよい。裏面被膜５に着色顔料を含有させないことによって、裏面被膜５と被覆２とに色調差を付けることが容易になり、表面処理鋼板１０のおもて面と裏面との判別が容易になる。
【００４５】
＜製造方法＞
表面処理鋼板１０の製造方法は特に限定されない。まず基材鋼板１を用意し、当該基材鋼板１の表面に上述した被膜２を形成する。当該被膜２の形成方法は特に限定されず、公知の塗装鋼板或いは耐指紋性鋼板等と同様の方法で形成すればよい。例えば、被膜２を形成する処理液の塗布方法としては、ロールコータ法やスプレー−リンガー絞り法を用いることができる。また処理液の塗布後は、ドライヤーやオーブン等によって所定温度で乾燥或いは焼き付けを行う。裏面被膜５の形成方法も同様である。
【００４６】
＜用途＞
本発明の表面処理鋼板は、家電製品用筐体に用いることができる。本発明の表面処理鋼板は、被膜が薄く形成されているため、安価に製造可能である。よって、本発明の表面処理鋼板は、特に安価に製造することが求められる薄型ディスプレイ等のＡＶ機器のバックパネル等に好適である。
【実施例】
【００４７】
以下の実施例および比較例により、本発明の作用効果を具体的に例示する。以下の実施例は本発明の例示にすぎず、本発明を何ら限定するものではない。なお、以下において、「％」は特に指定しない限り「質量％」をあらわす。
【００４８】
１．試験板の作製
（１）基材鋼板
板厚０．５ｍｍの電気亜鉛めっき鋼板（片面あたりの亜鉛付着量２０ｇ／ｍ２）を、後述の塗装前処理以降の処理が行いやすいよう、所定の大きさに切りだして使用した。なお、基材の色調は、Ｅ*値（＝（Ｌ*２＋ａ*２＋ｂ*２）１／２）で５程度のバラつきがあった。
【００４９】
（２）塗装前処理
上記基材鋼板に対して、常法に従って市販のアルカリ脱脂液を用いた脱脂ならびに水洗を実施し、表面付着している汚染物の除去を行った。その後、熱風乾燥を行い、十分に乾燥を行った。
【００５０】
（３）被膜の形成
（３）−１  処理液調整
表１に示したベース薬液に、表２に示した着色顔料をブレンドし、処理液を作製した。なお、着色顔料が粉末の場合は、ベース薬液１００ｇに対してガラスビーズを２０ｇ入れた容器中で、ベース薬液に所定量の着色顔料を添加し、これをハイブリッドミキサーで２０分間攪拌することにより、着色顔料を均一に分散させた。着色顔料が溶媒にあらかじめ分散されたものの場合は、ベース薬液に着色顔料を添加後軽くかき混ぜて分散させた。このようにしてブレンドした後の処理液の組成を、おもて面の下層被膜用については表３に、上層被膜用については表４に示した。裏面被膜用の処理液としては、おもて面の下層被膜用のベース薬液（すなわち着色顔料ブレンド前のもの）を用いた。
【００５１】
【表１】
0005626149.tif 000002
【００５２】
【表２】
0005626149.tif 000003
【００５３】
【表３】
0005626149.tif 000004
【００５４】
【表４】
0005626149.tif 000005
【００５５】
（３）−２  処理液の塗布、乾燥
上記処理液を用いて、最初におもて面に下層被膜用の処理液を塗布し、ＰＭＴ１００℃で焼き付けて下層被膜を形成した。次に、裏面に裏面被膜用の処理液をＰＭＴ１００℃で焼き付け裏面被膜を形成した。最後に下層被膜上に上層被膜用の処理液を塗布し、１７０℃（ベース薬液がＵ１のとき）または２１０℃（ベース薬液がＵ２、Ｕ３、Ｕ４のとき）で焼き付けて上層被膜を形成した。なお、上層被膜の焼き付けの際には、焼き付け後すぐにウォータークエンチを実施した。
【００５６】
処理液の塗布はバーコータで行い、各被膜の厚さは、表中に特に記載がないものは、下層被膜については０．３μｍ、上層被膜については１．０μｍ、裏面被膜については０．５μｍとした。なお、後述の表５または表６において被膜厚さの記載のあるものは、その厚さとした。それぞれの被膜厚さの値は、バーコータの番手と塗布重量との関係から予め条件だしをしておいたものである。
【００５７】
２．性能評価
上述した手順で作製した試験板を用いて以下のように性能評価を行った。表５及び表６に実施例及びび比較例にかかる試験板の評価結果を示した。
【００５８】
＜色調安定性＞
３〜５枚程度の試験板のおもて面を目視で比較して、外観の色調にバラつきが認められないものを「○」、認められるものを「×」とした。「○」を合格とする。また、「○」と評価されたもののうち、おもて面と裏面との判別が容易であったものを「◎」とした。
【００５９】
＜耐食性＞
おもて面を評価面として試験板の端面をポリエステルテープで被覆したサンプルを、ＪＩＳ−Ｚ２３７１に規定された塩水噴霧試験を１２０時間実施し、白錆発生面積率を目視評価した。下記評価基準によって「○」以上のものを合格とした。
【００６０】
（評価基準）
◎：白錆発生面積率５％未満
○：白錆発生面積率５％以上、２０％未満
△：白錆発生面積率２０％以上、５０％未満
×：白錆発生面積率５０％以上
【００６１】
＜硬度＞
おもて面を評価面とし、ＪＩＳ  Ｋ５６００−５−４（引っかき硬度（鉛筆法））の方法に従って測定した。硬度が４Ｈ以上を「○」とした。「○」を合格とする。
【００６２】
なお、硬度は、形かじりの生じにくさの指標となるものである。本実験例における測定結果は、必ずしも被膜それ自体の硬度を表すものではなく基材鋼板のめっき被膜の硬度にも影響される。しかし、いずれにしても表面が硬い方が形かじりを起こしにくい。
【００６３】
＜密着性＞
おもて面を評価面とし、試験板に対して、おもて面が外面となるよう０Ｔ折り曲げ試験（２３℃）を行い、１８０°密着曲げ試験を実施し、その後曲げ部に、ニチバン製セロハンテープを貼り付け、剥離試験を実施した。下記評価基準によって「○」のものを合格とした。
【００６４】
（評価基準）
○：まったく剥離無し〜剥離部１０％未満
×：剥離部１０％以上〜全面剥離
【００６５】
＜コスト＞
下層被膜の厚さが１μｍを超えるもの、又は下層被膜と上層被膜との膜厚の合計が３μｍを超えるものはコストがかかるため「×」とし、下層被膜の厚さが１μｍ以下であって、下層被膜と上層被膜との膜厚の合計が３μｍ以下であるものは低コストで製造可能なため「○」とした。
【００６６】
【表５】
0005626149.tif 000006
【００６７】
【表６】
0005626149.tif 000007
【００６８】
表５及び表６に示したように、実施例にかかる試験板は諸性能をバランス良く備えていたが、比較例にかかる試験板はいずれかの性能が劣っていた。これにより、本発明によれば、基材鋼板の表面に形成された被膜を薄くしても、着色された外観が安定し、耐食性等も比較的良好な表面処理鋼板を得られることがわかった。
【符号の説明】
【００６９】
１  基材鋼板
２  被膜
３  上層被膜
４  下層被膜
５  裏面被膜
１０  表面処理鋼板
【図１】
0005626149.tif 000008